(57)【要約】【課題】血液の浄化や細胞の活性化、脱臭消臭効果及び抗菌効果をもたらす周辺空気のマイナスイオン化を促進させ、血管の拡張、細胞の活性化をももたらす遠赤外線効果を有する多用途な樹脂シートの提供。【解決手段】樹脂フィルムは、光触媒酸化チタン粉末、トルマリン粉末、希土類金属粉末のうち、光触媒酸化チタン粉末だけを含有したインク、若しくは光触媒酸化チタン粉末に、トルマリン粉末及び希土類粉末からなる混合粉末を加えてなるインクのうち、いずれか一のインクを用い、印刷手段により夫々含有した粉末を表面に付着させたことを特徴とする。【選択図】　　図１
2004136465.tif 000002
【特許請求の範囲】
【請求項１】
トルマリン粉末及び希土類金属粉末の混合粉末を含有したインクを用い、印刷手段により当該粉末を表面に付着させた樹脂フィルム。
【請求項２】
トルマリン粉末及び希土類金属粉末の混合粉末を含有したインクを用い、印刷手段により当該粉末を樹脂フィルム表面に付着させる方法。
【請求項３】
光触媒酸化チタン粉末、トルマリン粉末、希土類金属粉末のうち、光触媒酸化チタン粉末だけを含有したインク、若しくは光触媒酸化チタン粉末に、トルマリン粉末及び希土類粉末からなる混合粉末を加えてなるインクのうち、いずれか一のインクを用い、印刷手段により夫々含有した粉末を表面に付着させた樹脂フィルム。
【請求項４】
光触媒酸化チタン粉末、トルマリン粉末、希土類金属粉末のうち、光触媒酸化チタン粉末だけを含有したインク、若しくは光触媒酸化チタン粉末に、トルマリン粉末及び希土類粉末からなる混合粉末を加えてなるインクのうち、いずれか一のインクを用い、印刷手段により当該粉末を樹脂フィルム表面に付着させる方法。
【請求項５】
トルマリン粉末及び希土類金属粉末の混合粉末を含有したインクを用い、印刷手段により当該粉末を付着させた繊維。
【請求項６】
トルマリン粉末及び希土類金属粉末の混合粉末を含有したインクを用い、印刷手段により当該粉末を裏面に付着させたエプロン。
【請求項７】
請求項１乃至請求項６記載のインクであって、ウレタン樹脂、及び、塩化ビニルと酢酸ビニルの共重合体を含む固着剤を含有することを特徴とするインク。
【発明の詳細な説明】
【０００１】
【発明の属する技術分野】
本発明は、トルマリン及びセリウム等の希土類の混合粉末を樹脂フィルムへ印刷手段により付着させ、当該粉末の呈する、マイナスイオンや遠赤外線効果を享受しうる技術に関するものである。
【０００２】
【従来の技術】
トルマリンは珪酸塩鉱物であり、自発分極を有し、圧電性や焦電性を示す。また、水分子に触れると当該水分子を電気分解し、界面活性物質であるヒドロキシルイオンを生成する。そして当該ヒドロキシルイオンが空気中に放出されることで空気がマイナスイオン化されることが知られている。
そしてこのマイナスイオンの還元作用により、活性酸素が中和され、血液浄化、細胞活性効果が見られ、新陳代謝を促進し、病気に対する抵抗力が増加し、更には遠赤外線発生効果が知られており、当該効果を期待し、身辺装飾具等へトルマリンを利用しようとする試みが行われてきた。その一例としてトルマリンを壁紙へ含有させた技術が見られる（例えば、特許文献１参照。）
【０００３】
【特許文献１】
特開平１０−４６４７９号（段落番号「００１６）
【０００４】
【発明が解決しょうとする課題】
上記文献に開示された技術によれば、紙基材、樹脂層等へトルマリンを含有させる方法として、内添法、塗工法、含浸法による旨が記載されているが、製造工程が複雑になるばかりでなく、いずれの方法によっても、トルマリンによるマイナスイオン生成効果が十分に期待できないことが予想される。
一般に、トルマリンは静止状態では僅かなマイナスイオンしか生成せず、通常の生活空間ではその発生量を測定することは困難であると言われている。トルマリンの性質として圧力や摩擦、熱などが結晶に加わらないと自発的にマイナスイオンを生成しないためである。しかも、通常の生活において壁紙には圧力や摩擦、熱など加える場面は少なく、トルマリンを含有させた意図が効果として表れにくいといえる。しかも、上記、いずれの方法も周知の方法によるものであり、トルマリンを含有させるべく、開発された方法ではない。
トルマリン含有させた下着やサポータなどの製品が市場に見受けられるが、これらは使用する人により圧力や熱などがトルマリンン結晶に加わることからマイナスイオンの生成が期待できるものである。
上記問題点に鑑みて、本発明は上記３つの方法によることなく新たな手段により、トルマリンを紙類、樹脂類へ付着させ、かつ、圧力や摩擦、熱など加えることなく、トルマリンによる周辺空気のマイナスイオン化効果が十分に得られる技術を提供しようとするものである。
【０００５】
【課題を解決するための手段】
前記の目的を解決するため、請求項１に記載の樹脂フィルムは、トルマリン粉末及び希土類金属粉末の混合粉末を含有したインクを用い、印刷手段により当該粉末を表面に付着させたことを要旨とする。
【０００６】
また、請求項２に記載の方法は、トルマリン粉末及び希土類金属粉末の混合粉末を含有したインクを用い、印刷手段により当該粉末を樹脂フィルム表面に付着させることを要旨とする。
【０００７】
また、請求項３に記載の樹脂フィルムは、光触媒酸化チタン粉末、トルマリン粉末、希土類金属粉末のうち、光触媒酸化チタン粉末だけを含有したインク、若しくは光触媒酸化チタン粉末に、トルマリン粉末及び希土類粉末からなる混合粉末を加えてなるインクのうち、いずれか一のインクを用い、印刷手段により夫々含有した粉末を表面に付着させたことを要旨とする。
【０００８】
また、請求項４に記載の方法は、光触媒酸化チタン粉末、トルマリン粉末、希土類金属粉末のうち、光触媒酸化チタン粉末だけを含有したインク、若しくは光触媒酸化チタン粉末に、トルマリン粉末及び希土類粉末からなる混合粉末を加えてなるインクのうち、いずれか一のインクを用い、印刷手段により当該粉末を樹脂フィルム表面に付着させることを要旨とする。
【０００９】
また、請求項５記載の繊維は、トルマリン粉末及び希土類金属粉末の混合粉末を含有したインクを用い、印刷手段により当該粉末を付着させたことを特徴とする。
【００１０】
また、請求項６に記載のエプロンは、トルマリン粉末及び希土類金属粉末の混合粉末を含有したインクを用い、印刷手段により当該粉末を裏面に付着させたことを要旨とする。
【００１１】
また、請求項７に記載のインクは、請求項１乃至請求項５記載の構成において、ウレタン樹脂、及び、塩化ビニルと酢酸ビニルの共重合体を含む固着剤を含有することをことを要旨とする。
【００１２】
【発明の実施の形態】
トルマリンは珪酸塩鉱物であり、自発分極を有し、圧電性や焦電性を示す。また、水分子に触れると当該水分子を電気分解し、界面活性物質であるヒドロキシルイオンを生成する。そして当該ヒドロキシルイオンが空気中に放出されることで空気がマイナスイオン化されることが知られている。
【００１３】
希土類とは、セリウムは、ランタン、プラセオジム、ネオジム、プロメチウム、サマリウム、ユーロピウム、ガドリニウム、テルビウム、ジスプロシウム、ホルミウム、エルビウム、ツリウム、イッテルビウム、ルテチウム等とともに希土類元素、ランタノイド元素である。数ある希土類の中でも、最も多量に存在すると言われるセリウムを特にトルマリンとの混合に用いたが、同様の性質又は本願の特性を損なわないものであればこれに限らない。
【００１４】
また、トルマリン粉末の粒径は０．４〜４μｍを適した粒径とし、セリウム等の希土類金属粉末の粒径もトルマリン粉末と同程度の粒径とするが、トルマリン粉末ともこの粒径に限られるものではない。
【００１５】
請求項１乃至請求項４に記載のトルマリン粉末や希土類金属の粉末を含有するインクには、トルマリン粉末の印刷対象物である樹脂フィルムへの付着性を高めるため、ウレタン樹脂と、塩化ビニルと酢酸ビニルの共重合体よりなる固着剤（１０％）と、さらに添加剤としてポリアミド系ワックスが含まれる。また、インクのその他の成分として、ＭＥＫ、トルエン、ＩＰＡ、プロピレングリコール、モノメチル、エーテルアセテートを成分とする。尚、本願の特性を損なわないものであれば、代替可能な他の成分でも良い。
なお、本願発明達成過程における試験によれば、上記成分を有するインク中、セリウム等希土類金属粉末はインク全体の３０％程度とし、トルマリン粉末についても同程度含むものとするが、生産性、使用する溶剤等との適性などを考慮し、両粉末の割合に差を設けたり、上記数値以外の含有量とすることも適宜行えばよい。
【００１６】
また、トルマリン粉末及びセリウム粉末等の成分を有するインクを利用して、印刷対象となる樹脂シートは、ポリエチレン、ポリプロピレン、ポリスチレン、ポリ塩化ビニルなど熱可塑性樹脂材、その他合成樹脂材であり、透明、不透明を問わない。
【００１７】
樹脂フィルムへの印刷は、従来の印刷工程に準じるものの他、当該混合粉末が均等に当該樹脂フィルム表面へ付着するように、縦横均一に孔を開けた版を利用してもよい。そしてその際、トルマリン効果を高めたい場合には、孔の密度を高くした版を用いるなどして、樹脂フィルムを利用する最終製品を考慮して、適宜版の態様を決定すれば良い。
【００１８】
また、トルマリン粉末、セリウム粉末の替わりに光触媒酸化チタン粉末を利用する場合におけるインクの成分は、トルマリン粉末、セリウム粉末を利用する場合のインク成分のうち、トルマリン粉末、セリウム粉末以外の成分は同じとする。なお、光触媒酸化チタン粉末はインク全体の３％含有させる。
【００１９】
光触媒酸化チタンは、光−化学反応を通じて、活性酸素を発生させる反応の手助けをする働きがあることが知られており、当該活性酸素は、強い酸化力を持ち、有機化合物（悪臭・汚れ等）を酸化分解し、殺菌効果も認められている。
しかしながら、従来、光−化学反応によってあらゆる有機物質を酸化分解するため、プラスチックへの練り込みができなかったところ、光触媒酸化チタンの粉末の表面に薄いアパタイト（多孔質燐酸カルシウム）を被覆することにより、光触媒機能を持ちながら、樹脂等に分散させても媒体を破壊しないという機能を有することが分かった。
本願は当該光触媒酸化チタンの作用効果を利用するものである。なお、インクに含有させる光触媒酸化チタン粉末の粒径は０．４〜４μｍとする。
【００２０】
また、請求項５記載の繊維には、植物繊維や羊毛等の天然繊維、合成繊維を含む。また、かかる繊維に印刷する場合に使用するインクは、トルマリン粉末とセリウム粉末との混合粉末並びに、溶剤等前記と同様の成分である。
【００２１】
【実施例】
［実施例１］
本発明の請求項１乃至請求項４に係る樹脂フィルム及びその方法を、マウスパッドに利用する例を挙げ、図１を参照しながら説明する。図１は本願に係る樹脂フィルムをマウスパッドに利用した場合の積層構造を示した図である。　図中、（１）は発泡基材、（２）は合成紙、（３）は印刷層、（４）は樹脂フィルム、（５）はトルマリン粉末とセリウム粉末との混合粉末（以下、混合粉末Ｐと称す）である。
【００２２】
本願発明に係るマウスパッドは、最下層である第１層に弾性のある発泡樹脂を用い、第２層に合成紙層、第３層に図柄や模様を印刷する印刷層、そして前記第３層の図柄及び模様を生かすため、本実施例においては第４層に透明な樹脂フィルムを用いる。そして最終工程として、混合粉末Ｐを含有するインクを利用し、第４層上に印刷することにより第５層を形成するものである。
【００２３】
請求項１乃至請求項４に記載のトルマリン粉末や希土類金属の粉末を含有するインクには、トルマリン粉末の印刷対象物である樹脂フィルムへの付着性を高めるため、ウレタン樹脂（９〜１０％）と、塩化ビニルと酢酸ビニルの共重合体（１％）よりなる固着剤と、さらに添加剤としてポリアミド系ワックス（０．５％）が含まれている。また、インクのその他の成分として、溶剤はＭＥＫ、トルエン、ＩＰＡ、プロピレングリコール、モノメチル、エーテルアセテートを成分とするが、本願の特性を損なわないものであれば、当該成分の一部に替えて他の成分を有するものでも良い。
【００２４】
なお、混合粉末Ｐを第４層上に、縦横均等に配置する必要があることから、第５層の印刷工程において、縦横均一に孔を開けた版を利用する。本実施例では、第３層の図柄や模様を生かすため、第４層に透明樹脂フィルムを用いたが、下層の図柄等を生かす必要がない場合に不透明樹脂フィルムを用いても良い。
【００２５】
本実施例によれば、自宅やオフィスなどで当該マウスパッド上で通常通りマウス操作をするだけで、操作時の摩擦や圧力等を受けたトルマリンの作用により、マイナスイオンを常に生成することとなる。マイナスイオンは体内で体液を弱アルカリ性にしたり、細胞膜の電位に影響を与えて物質交換を促進したり、新陳代謝させるため、自律神経を安定させることが知られていることから、大変好ましい。そして、セリウム粉末を混合したことによって、トルマリンに圧力や摩擦等の刺激がなくともマイナスイオンの生成効果が得られる。なお、本実施例のように、マウスパッドに利用した場合には、コンピュータを利用している間は、通常マウス操作を行っていることから、常に摩擦を与えていることとなり、より一層マイナスイオンの生成効果が得られる。
【００２６】
また、トルマリンにより空気中の水分を電気分解し、発生させたヒドロキシルイオンが空気中の悪臭分子と結合し、包み込むこととなる。この結果、悪臭成分は付着性が失われることから、脱臭消臭効果が得られる。さらにトルマリンの持つ遠赤外線により、血管拡張、血流上昇効果を得、保温効果、細胞活性効果が期待できる。
【００２７】
［実施例２］
本発明に係る第２の実施例について説明する。本実施例は、本願発明による樹脂シートの応用例に関するものである。
【００２８】
先の実施例に示したように、最終工程で第４層上に混合粉末Ｐを付着させた樹脂シートを適度な大きさに加工し、ガラスへ貼着する。そうすれば、ガラスの強度が向上するばかりでなく、仮に当該ガラスが割れた時にも破片が飛び散ることなく、安全である。また、先に記したトルマリン及びセリウムの効果を享受することが可能となる。
【００２９】
［実施例３］
本発明に係る第３の実施例は、光触媒酸化チタン粉末を前述のトルマリン粉末と共に、インクにより樹脂フィルムへ印刷する技術に関するものである。図１を例に説明するが、図中、（５）は光触媒酸化チタン粉末とし、その他の数字は前述の実施例と同じ対象を示す。
【００３０】
本実施例におけるインクは、実施例１に記載のインクであって、トルマリン粉末及びセリウム粉末以外の同成分を有するインクを本実施例にて使用するものとし、当該インクに光触媒酸化チタン粉末をインク全体の３％含めた。
【００３１】
上述したように、プラスチック等への練り込みを可能とすべく開発した、アパタイト（多孔質燐酸カルシウム）を被覆した光触媒酸化チタンを利用することで、光触媒機能を保ちつつ、媒体、すなわち本実施例の場合、樹脂フィルムを破壊することがない。したがって、光−化学反応を通じて発生させる活性酸素の効果が得られることとなる。
つまり、有機化合物（悪臭・汚れ等）を酸化分解するほか、殺菌効果が期待できる。また、ダイオキシンやホルムアルデヒド等も酸化分解し得るため、タバコの煙やシックハウス症候群対策に、例えば、公共施設や学校等のガラスや机上・テーブルマットに利用するなど様々なバリエーションが考えられる。
【００３２】
さらに、光触媒酸化チタン粉末に、トルマリン粉末及びセリウム等希土類金属粉末からなる粉末を混合した場合には、実施例１で述べたようにトルマリンのマイナスイオン効果との相乗効果が期待でき、より本願発明に係る樹脂フィルムの利用場面が広がると考えられる。例えば、便器や浴槽、洗面槽等へ貼着することにより消臭防臭効果にさらに殺菌効果等を享受できることとなり、大変好ましい。
【００３３】
［実施例４］
本発明の請求項５及び請求項６に係る第４の実施例について説明する。本実施例は、トルマリン粉末及びセリウム金属粉末をエプロンに利用した例に関するものである。
【００３４】
本実施例において使用されるインクは、実施例１に記載のインクと同成分である。かかるインクを用いてエプロンの裏面に印刷し、トルマリン粉末及びセリウム金属粉末を付着させる。
本実施例によるエプロンを身に付けて日常家事を行えば、常にエプロンの裏面が身体と接触することから、トルマリンへの摩擦が生じるためマイナスイオンの生成が促進される。その結果、マイナスイオンの還元作用により、活性酸素が中和され、血液の浄化や細胞活性による新陳代謝の促進をもたらし、病気に対する抵抗力増加も期待できる。さらに遠赤外線作用により保温効果等が得られる。
【００３５】
【発明の効果】
以上、本発明によれば、透明、不透明を問わず多用途な樹脂フィルム表面へのトルマリン粉末の付着が容易な印刷手段により実現でき、その結果、当該樹脂フィルムを生活周辺具等に利用すれば、トルマリンの働きにより生成されるマイナスイオンの効果が、細胞膜の電位に影響を与え、新陳代謝を促進し、自律神経を安定させるといった身体への好影響の他、空気清浄、脱臭消臭効果といった環境改善効果が期待できる。また、遠赤外線によっても血管拡張、血流上昇効果を得、保温効果、細胞活性効果が期待できる。
また、アパタイト（多孔質燐酸カルシウム）を被覆した光触媒酸化チタンを利用したことにより、印刷手段により樹脂等へ容易に当該チタン粉末を付着させることができ、当該シートを多用途に利用することにより、身近に活性酸素の働きにより有機化合物（悪臭・汚れ）の酸化分解、殺菌効果の恩恵を受けることができる。さらには、樹脂フィルムの利用・応用対象は様々な分野が考えられることから、その各々において上述した効果が得られるのは大変好ましい。
【図面の簡単な説明】
【図１】図１は本願に係る樹脂フィルムをマウスパッドに利用した場合の積層構造を示した図
【符号の説明】
１　発泡基材
２　合成紙
３　印刷層
４　樹脂フィルム
５　トルマリン粉末とセリウム粉末との混合粉末
【図１】
2004136465.tif 000003